(57)【要約】  車輪のリム（５０）用のバランスウェイト（１０，１１）は、鋼粒子などの高密度質量材料の３５％〜７５％の体積比が充填されたポリオレフィンまたはエチレンビニルアセテート（ＥＶＡ）をベースとするホットメルト接着剤（１８）を含む、バランスウェイト材料から形成される。このバランスウェイト材料は、リム（５０）に付着することができる延性かつ接着性の材料になるように加熱され、リム（５０）に提供される。冷却後、固体の、固定して取り付けられたバランスウェイト（１０，１１）が形成される。
2017501347.tif 000002
【特許請求の範囲】
【請求項１】
バランスウェイト（１０，１１）を製造するためのバランスウェイト材料であって、
ホットメルト接着剤（１８）を含み、該ホットメルト接着剤（１８）には、
２０μｍ〜１５０μｍのｄ５０値を備える粒子サイズを有する微粉砕または粉砕されたステンレス鋼粒子を含む高密度質量材料（１９）が充填されており、該高密度質量材料は、バランスウェイト材料に対して３５％〜７５％の体積割合を有し、
前記バランスウェイト材料は第１の融解温度を有し、該第１の融解温度において前記バランスウェイト材料が接着面を生じることを特徴とする、バランスウェイト（１０，１１）を製造するためのバランスウェイト材料。
【請求項２】
前記バランスウェイト材料は、ストランドの形状を有する、請求項１記載のバランスウェイト材料。
【請求項３】
前記ホットメルト接着剤（１８）は、ポリオレフィンおよびエチレン−ビニルアセテート（ＥＶＡ）コポリマーのうちの少なくとも一方を含む、請求項１または２記載のバランスウェイト材料。
【請求項４】
前記ホットメルト接着剤（１８）は、エチレン−ビニルアセテート（ＥＶＡ）コポリマー、エチレン−アクリレートコポリマー、ポリオレフィン（ＰＯ）（ポリエチレン（通常はＬＤＰＥであるが、ＨＤＰＥでもよい）、アタクチックポリプロピレン（ＰＰまたはＡＰＰ）、ポリブチレン−１、酸化ポリエチレン等）、ポリブチレン−１およびそのコポリマー、非晶質ポリオレフィン（ＡＰＯ／ＡＰＡＯ）ポリマー、熱可塑性ポリウレタン（ＴＰＵ）、ポリウレタン（ＰＵＲ）、または反応性ウレタン、スチレンブロックコポリマー（ＳＢＣ）、スチレン−ブタジエン−スチレン（ＳＢＳ）、スチレン−イソプレン−スチレン（ＳＩＳ）、スチレン−エチレン／ブチレン−スチレン（ＳＥＢＳ）、スチレン−エチレン／プロピレン（ＳＥＰ）、ポリカーボネート、フルオロポリマ−、シリコーンゴム、熱可塑性エラストマのうちの少なくとも１つを含む、請求項１または２記載のバランスウェイト材料。
【請求項５】
前記高密度質量材料（１９）は、特定の質量の粒子の重量の割合が、粒子のサイズと共に増大するような粒子の混合物を含む、請求項１から４までのいずれか１項記載のバランスウェイト材料。
【請求項６】
特定の粒子サイズｄの質量Ｍの部分は、Ｍ（ｄ）＝（ｄ／ｄmax）Kによって表され、ここで、ｄmaxは最大粒子サイズであり、ｄmin≦ｄ≦ｄmaxであり、ｄminは最小粒子サイズであり、Ｋは０．１〜０．６の範囲である、請求項１から５までのいずれか１項記載のバランスウェイト材料。
【請求項７】
前記高密度質量材料（１９）は、ステンレス鋼スクラップを含む、請求項１から６までのいずれか１項記載のバランスウェイト材料。
【請求項８】
前記高密度質量材料（１９）は、鋼、タングステン、亜鉛または酸化亜鉛のうちの少なくとも１つを含む、請求項１から７までのいずれか１項記載のバランスウェイト材料。
【請求項９】
バランスウェイトを取付け面（５０）に提供する方法において、
ａ）請求項１から６までのいずれか１項記載のバランスウェイト材料を提供するステップと、
ｂ）前記バランスウェイト材料および／または前記取付け面を第１の融解温度よりも高い温度に加熱するステップと、
ｃ）前記バランスウェイト材料を前記取付け面に提供するステップと、
ｄ）前記バランスウェイトを前記第１の融解温度よりも低い温度に冷却するステップとを含むことを特徴とする、バランスウェイトを取付け面（５０）に提供する方法。
【請求項１０】
前記取付け面に提供される前記バランスウェイト材料の表面のみまたは前記バランスウェイト材料の全体を、前記第１の融解温度よりも高い温度に加熱する、請求項９記載の方法。
【請求項１１】
前記バランスウェイト材料を、ホットグルーガンまたはホットエアーガンによって加熱する、請求項９記載の方法。
【請求項１２】
前記ステップａ）において、所要の重量に対応する前記バランスウェイト材料の所要の部分を提供する、請求項９記載の方法。
【請求項１３】
所要の重量に対応する前記バランスウェイト材料の所要の部分が前記リムに提供されると、前記ステップｃ）において提供を停止する、請求項９記載の方法。
【請求項１４】
請求項９から１３までのいずれか１項記載の製品であることを特徴とする、バランスウェイト（１０）。
【請求項１５】
交流電流によって駆動されるコイルを含む、バランスウェイト材料および／またはリムを加熱するための加熱素子、が設けられていることを特徴とする、請求項１４記載のバランスウェイトを提供する装置。
【発明の詳細な説明】
【技術分野】
【０００１】
発明の分野
本発明は、車両のホイールのバランスを取る方法、および車両バラスト積載用途において使用されるウェイトおよびウェイト用の材料、特に自動車またはその他の車両のホイールのバランスを取る際に使用されるウェイトに関する。
【０００２】
従来技術の説明
自動車ホイールバランス化において、個々のホイールバランスウェイトがリムの特定の位置に提供される。２つのタイプのバランスウェイトが使用される。第１の種類は、欧州特許第１６１３８７６号明細書に開示されたような、クランプによって取り付けられるバランスウェイトであるのに対し、第２の種類は、米国特許第６３６４４２１号明細書に開示されたような、自己接着テープによって固定されている。
【０００３】
両種類のバランスウェイトは、複数のサイズで利用可能であり、様々なウェイトを生じる。車両ホイールをバランスさせるために、バランスウェイトの正しいサイズが選択され、次いでリムに取り付けられる。ほとんどのバランスウェイトはバルク材としてボックスに供給され、このボックスから所要の数のウェイトが手作業で取り出される。これは、バランスウェイトの単純で、比較的安価な供給を可能にする。
【０００４】
欠点は、ボックスからウェイトを取り出す人員が、誤ったウェイトを取り出し得るため、バランス化のさらに別のステップが必要となるということである。さらに、ウェイトを取り出すプロセスは、ほとんど自動化することができない。自動化のために、比較的複雑なフィーダシステムが公知である。
【０００５】
択一的な解決手段は、国際公開第２００８／１０３６５１号に開示されている。この場合、質量材料が充填された連続的なゴムテープが使用されている。これは、ゴムテープが固体のバランスウェイトよりも大幅に頑丈でなくかつより高価であるという欠点を有する。さらに、ゴムテープをリムに保持するために接着テープが必要とされる。
【０００６】
まだ開示されていない欧州特許出願第１２１９４０９２．８号明細書に示された解決手段は、このような接着テープをもはや必要としない。この場合、未硬化／未加硫の粘弾性ポリマーがリムに固定され、後に硬化させられる。未硬化材料は、接着性の粘着面を有しており、この粘着面がリムに取り付けられる。硬化プロセスにより、材料が重合し、その表面は、泥に対してより接着性および吸着性でなくなる。１つの欠点は、未硬化ポリマーの接着面の取扱いが困難であるということである。別の欠点は、比較的長い硬化時間であり、数日または数週間かかることもある。
【０００７】
発明の概要
本発明によって解決すべき課題は、容易に取り扱うことができるバランスウェイトボディと、バランスウェイトボディを使用してホイールまたはあらゆるその他の回転装置のバランスを取る方法とを提供することであり、その結果、極めて頑丈でかつ長期間安定したバランシングが行われる。さらに、バランスウェイトボディの適用は、迅速、単純および安価であるべきである。解決される別の課題は、バランスウェイトボディを提供および／または製造する方法を提供することである。
【０００８】
前記課題の解決手段は、独立請求項に記載されている。従属請求項は、本発明のさらなる改良に関する。
【０００９】
バランスウェイトは、質量材料が充填されたホットメルト接着剤をベースとするバランスウェイト材料を含む。周囲温度（例えば標準温度）において、バランスウェイト材料のホットメルト接着剤は、比較的硬く、多くの場合弾性的で、非接着面を有している。本明細書では第１の融解温度と呼ばれる十分な温度に加熱されると、バランスウェイト材料のホットメルト接着剤は変化し、その表面の少なくとも一部が接着性となる。ホットメルト接着剤は、好適には、少なくとも部分的に延性または粘性になる。好適には、第１の融解温度は、結合形成温度よりも高く、最低温度よりも低いと、リムの濡れは生じない。ホットメルト接着剤材料に応じて、この温度は１２０℃〜２１０℃である。バランスウェイト材料をリムに付着させるために、このような加熱されたバランスウェイト材料がリムの表面に提供される。そこで、バランスウェイト材料は、周囲温度に冷却されたときにリムへの確実な結合を形成する。冷却された後、バランスウェイト材料は、リムに付着したバランスウェイトを形成する。バランスウェイト材料は、リムへの提供前と少なくともほぼ同じであるが、リムに粘着している。
【００１０】
好適には、リムに提供されるバランスウェイト材料全体が加熱されてもよい。これにより、応力き裂を回避し得る。バランスウェイト材料の外面を加熱することも十分であり得る。好適には、少なくとも一方のリムに面した側のみが、接着性になるまで加熱されてもよく、他方の側は非接着性のままである。これにより、リムに取り付けるときのバランスウェイト材料の取扱いが改善される。
【００１１】
要するに、バランスウェイト材料のホットメルト接着剤の２つの連続する相変化が存在する：第１に、すなわち加熱前にはバランスウェイト材料は非接着性の表面を有している。この表面は、ホットメルト材料に応じて、好適には弾性である。ホットメルト材料は、ガラス相であってもよい。加熱により、ホットメルト材料の少なくとも一部の相は、可塑性、粘性またはさらには液体状態に変化する。いずれの場合にも、ホットメルト材料の表面の少なくとも一部は、接着性および粘着性になる。これを“接着状態”または“接着相”と考えてもよく、これは、厳密に言えば正確ではないが、基本的な効果を表している。粘着性の接着面を備える加熱されたバランスウェイト材料をリムに提供すると、リムの熱容量およびかなり高い熱伝導率により、バランスウェイト材料が冷却される。バランスウェイト材料を冷却すると、ホットメルト接着剤は、接着状態から非接着状態、すなわち初期状態へ第２の相変化を生じる。加熱および冷却は比較的短期間で行われてもよく、数秒であってもよい。したがって、２つの連続的な相変化を迅速に達成することができ、その結果、バランスウェイトの迅速な提供プロセスが行われる。別の利点は、処理前のバランスウェイト材料の取扱いの単純化である。バランスウェイトが周囲温度において接着面を有していないため、欧州特許出願第１２１９４０９２．８号明細書の未硬化ポリマーの場合のように、特別な手段は不要である。さらに、ホットメルト材料は、長期間安定しており、偶発的に硬化せず、これにより、その化学的、ひいては物理的特性を著しく変化させることはない。
【００１２】
このようなバランスウェイトは、リムに対して頑丈で、長期間安定した結合を形成した。バランスウェイトは、ほとんどホイールの寿命にわたって取付け面、例えばリムに付着する。結合は、高温によってのみ劣化され得る。したがって、バランスウェイト材料のホットメルト接着剤は、自動車またはホイールであり得るその用途の作動温度範囲全体に耐えることができるように選択される。このようなバランスウェイトは、ハンマを使用するなど、大きな力を加えることによって、またはバランスウェイトを好適にはリムと共に比較的高温に加熱し、バランスウェイト材料を延性または粘性にさせ、バランスウェイト材料をリムからはく離させることによって、除去されてもよい。
【００１３】
バランスウェイト材料が、質量材料で充填されたホットメルト接着剤を含むならば好適である。ホットメルト接着剤は、エチレン−ビニルアセテート（ＥＶＡ）コポリマー、エチレン−アクリレートコポリマー、ポリオレフィン（ＰＯ）（ポリエチレン（通常はＬＤＰＥであるが、ＨＤＰＥでもよい）、アタクチックポリプロピレン（ＰＰまたはＡＰＰ）、ポリブチレン−１、酸化ポリエチレン等）、ポリブチレン−１およびそのコポリマー、非晶質ポリオレフィン（ＡＰＯ／ＡＰＡＯ）ポリマー、熱可塑性ポリウレタン（ＴＰＵ）、ポリウレタン（ＰＵＲ）、または反応性ウレタン、スチレンブロックコポリマー（ＳＢＣ）、スチレン−ブタジエン−スチレン（ＳＢＳ）、スチレン−イソプレン−スチレン（ＳＩＳ）、スチレン−エチレン／ブチレン−スチレン（ＳＥＢＳ）、スチレン−エチレン／プロピレン（ＳＥＰ）、ポリカーボネート、フルオロポリマ−、シリコーンゴム、熱可塑性エラストマおよび様々なその他のコポリマーのうちの少なくとも１つをベースとしてもよい。好適なホットメルト接着剤は、ポリオレフィンおよびエチレン−ビニルアセテート（ＥＶＡ）コポリマーのうちの少なくとも一方である。
【００１４】
質量材料は、好適には、ホットメルト接着剤の密度の少なくとも２倍の密度を有しており、好適には粒子状の、最も好適には１５０μｍ未満かつ２０μｍよりも高いｄ５０値を備えるサイズを有する、鋼、ステンレス鋼、タングステン、亜鉛または酸化亜鉛、あらゆるその他の適切な材料のうちの少なくとも１つを含んでもよい。ｄ５０値は、粒子サイズ分布の中央粒径または中間値である。これは、累積分布の５０％における粒子直径の値である。１００〜５００μｍの最大粒子サイズを有することがさらに好適であり、このサイズは、最も好適にはｄ５０値よりも大きい。好適な質量材料は、好適には使用前に微粉砕または粉砕された、ステンレス鋼粒子、好適にはステンレス鋼スクラップである。好適には、粒子は、ボール状または球状ではない。非球状であり、好適にはエッジまたはさらにはスパイクを有する微粉砕または粉砕された鋼粒子は、球状粒子よりも加工するのが困難である。多くの場合、鋼粒子は、工具のより大きな摩耗を生じるか、または、より頑丈な、ひいてはより高価な工具を必要とする。しかしながら、様々なタイプの粒子を有するバランスウェイトの様々な実施の形態における試験は、微粉砕または粉砕された粒子が使用された場合に、より良い長期安定性、ひいてはより高い品質を示した。材料が、様々な粒子サイズの混合を含んでいるならばさらに好適である。特定の質量の粒子の重量の割合が、粒子のサイズと共に増大するような粒子の混合物を有することが好適である。したがって、より大きな粒子において重量のより高い割合が存在する。好適な実施の形態において、特定の粒子サイズｄの質量Ｍの部分または割合は、Ｍ（ｄ）＝（ｄ／ｄmax）Kによって表されてもよく、この場合、ｄmaxは最大粒子サイズであり、ｄmin≦ｄ≦ｄmaxであり、ｄminは最小粒子サイズである。Ｋはべき指数であり、好適には０．１〜０．６の範囲、最も好適には０．４〜０．５の範囲である。２０μｍ≦ｄ≦１５０μｍであると好適である。
【００１５】
好適には、バランスウェイト材料の全体積に関連して、質量材料の体積は５％よりも高く、７５％よりも低い。体積比は、３５％〜７５％、好適には４０％〜６０％、最も好適には５０％であってもよい。質量材料のより高い割合を加えることによって、バランスウェイト材料は、より硬く、かつ非可撓性になり得る。したがって、機械的特性は、質量材料の適切な程度を選択することによって調整されてもよい。別の好適な実施の形態において、カーボン粒子またはカーボンダストを包含してもよい別の低密度材料が、重量を重くしすぎることなく機械的特性のさらなる調整のために加えられてもよい。一般的に、バランスウェイト材料の密度の好適な範囲は、３〜６ｇ／ｃｍ3である。バランスウェイト材料の機械的特徴は、バランスウェイト材料が比較的硬くかつ固体であるように、質量材料および低密度材料によって調整されてもよい。さらに、バランスウェイト材料を着色し、バランスウェイトに特定の外観を提供するために、何らかの染料が加えられてもよい。
【００１６】
バランスウェイト材料は、ホットメルト接着剤の特性と、質量材料の比較的高い質量とを組み合わせている。バランスウェイト材料は、標準的なホットメルト接着剤を加工するときと類似の機械によっておよび類似の方法を用いることによって加工されかつ取付け面に提供されてもよい。このような機械は、グルーガン、エクストルーダまたは類似の装置であってもよい。バランスウェイト材料は、例えばカートリッジにおいてまたはより大きな体積の場合はより大きな容器においてこのような機械に提供および供給されてもよい。択一的な実施の形態では、取付け面に提供される前、好適には直前にホットメルト接着剤と質量材料とを混合することによって、バランスウェイト材料が機械内で混合される。
【００１７】
室温における低温の（加熱されていない）バランスウェイト材料は、ホットメルトグルー材料により、比較的硬いまたは固体である。したがって、バランスウェイト材料をリムに提供する前に、バランスウェイト材料は、接着表面を得るために、好適には延性および接着性材料を形成するために加熱されなければならない。少なくともバランスウェイト材料の表面において達せられなければならない所要の温度は、ホットメルト接着剤の融解温度である。必要ではないが、バランスウェイト材料のさらなる重合は、熱によって開始または加速され得る。次のステップにおいて、加熱されたバランスウェイト材料は、取付け面、例えばホイールのリムに提供される。そこで、バランスウェイト材料は冷却され、リムに付着する。これに代えて、バランスウェイト材料は、リムに配置され、リムにおいて加熱されてもよい。リムにおけるこのような加熱は、まずリムを加熱し、リムがその熱をバランスウェイト材料に伝達することによって間接的に行われてもよい。
【００１８】
所望の質量に対応するバランスウェイト材料の所望の量が、提供前により長いストランドから選択または切断されてもよく、または、所望の量のバランスウェイト材料が提供された後に提供プロセスが中断されてもよい。
【００１９】
発明は車両用のバランスウェイトに限定されるのではなく、これは好適な用途であることが明らかである。代わりに、これらのバランスウェイトは、付加的なウェイトが提供され得る全てのところで使用されてもよい。したがって、バランスウェイトは、ホットメルト接着剤を付着させることができるあらゆる取付け面、例えば、金属またはプラスチックの表面、好適にはホイールのリムの表面に、提供されてもよい。
【００２０】
バランスウェイト材料の好適な提供方法は、グルーガンによるものである。第１の実施の形態では、バランスウェイト材料はグルースティックとして提供され、グルーガンに挿入されてもよい。ここで、グルースティックがグルーガンによって搬送され、グルースティックの第１のセクションが加熱され、接着面を有する延性のグルー材料を生じ、接着面がグルーガンのノズルによって排出される。このバランスウェイト材料は、リムのあらゆる所望の位置に容易に提供することができる。リムの比較的低温の表面において、高温のバランスウェイト材料は冷却され、リム表面に接着され、バランスウェイトを形成する。
【００２１】
択一的な実施の形態では、バランスウェイト材料は、例えばロールにおいて貯蔵されてもよい連続的なストランド（またはストリング）として提供されてもよい。このようなストランドは、グルーガン内へ供給されてもよい。ストランドは、円形、だ円形または矩形の横断面を有してもよい。好適には、横断面は、バランスウェイト材料から形成しようとするバランスウェイトの形状に対応する。ストランドは、押出し成形された異形材であってもよい。バランスウェイト材料は、好適には全体が加熱されてもよいカートリッジによって提供されてもよい。
【００２２】
別の実施の形態では、内部エクストルーダを有するグルーガンが提供されてもよい。このエクストルーダには顆粒状のバランスウェイト材料が供給されてもよく、顆粒状のバランスウェイト材料は加熱され、延性質量に形成され、ノズルによって排出される。
【００２３】
別の実施の形態では、バランスウェイトおよび／またはリムを加熱するために、ホットエアーガンまたは高温空気を発生する類似の装置が使用されてもよい。基本的に、リムは、あらゆる装置または方法によって十分に加熱されてもよく、バランスウェイト材料の低温ピースがリムに配置され、リムによって加熱されてもよい。
【００２４】
別の実施の形態によれば、バランスウェイト材料を加熱し、バランスウェイト材料をリムに押し付けるおよび／または配置するバランスウェイト提供ヘッドが提供されてもよい。好適には、バランスウェイト提供ヘッドは、バランスウェイトが提供されるところの近くにおいてリムを誘導加熱するためのコイルを有する。好適には、バランスウェイトを提供するための提供ヘッドまたはあらゆる手段がロボットに取り付けられる。これに代えて、提供ヘッドは固定されていてもよく、これに対して、取付け面（例えばリムが）移動させられる。
【００２５】
発明は、直接的または間接的に行われ得る、バランスウェイト材料を加熱する特定の方式に限定されるわけではないが、リムに接着するためにバランスウェイト材料を加熱することが必須である。
【００２６】
図面の説明
以下では、図面に関連する実施形態の複数の例に基づいて、一般的な発明の概念を制限することなく、例として発明を説明する。
【図面の簡単な説明】
【００２７】
【図１】バランスウェイトの好適な実施の形態を示している。
【図２】バランスウェイトの別の実施の形態を示している。
【図３】図１のバランスウェイトの断面図を示している。
【図４】バランスウェイトの一部の拡大図を示している。
【図５】バランスウェイトを備えるリムの断面図を示している。
【図６】バランスウェイトを備えるリムの平面図を示している。
【図７】ホットメルトガンによってバランスウェイトを製造するプロセスを示している。
【図８】管によって供給されるホットメルトガンによってバランスウェイトを製造するプロセスを示している。
【図９】ホットエアーガンを使用することによってバランスウェイトを製造するプロセスを示している。
【図１０】バランスウェイト提供ヘッドを示している。
【００２８】
図１には好適な実施の形態が示されている。バランスウェイト１０がリム５０に配置されている。バランスウェイトは、リムに対する確実で長期間安定した結合を達成するために加熱された、本明細書に記載されたバランスウェイト材料から成る。このようなバランスウェイトは、ホットメルトガンを使用することによって製造されてもよい。
【００２９】
図２には、バランスウェイト材料のストリップを切断し、例えばホットエアーガンによってストリップをリムの表面上で加熱することによって製造された、バランスウェイトの別の実施の形態が示されている。このバランスウェイトは、前のバランスウェイトよりも滑らかな表面を有する。
【００３０】
図３には、図１のバランスウェイトの断面図が示されている。好適には、ホットメルト接着剤における質量材料粒子の均一な分布が存在する。
【００３１】
図４には、バランスウェイトの断面の拡大図が示されている。この場合、ホットメルト接着剤１８は、好適には様々なサイズを有する複数の粒子を含む質量材料１９を包囲している。
【００３２】
図５には、様々な位置におけるバランスウェイトの選択とともにリム５０の断面図が示されている。リムの最も外側のエッジにおけるバランスウェイト２０，２１が存在してもよい。これらの位置は、バランスウェイトが通常提供されるのと同じ位置である。接着剤特性および単純な提供により、バランスウェイトは、バランスウェイト２２，２３，２４，２５および２６によって示されたような広範囲の様々な異なる位置に提供されてもよい。この実施の形態は鋼リムを示しているが、バランスウェイトは、アルミニウムリムなどのその他のリムの多くの異なる位置に提供されてもよい。
【００３３】
図６には、前に示されたバランスウェイトのうちの幾つかのバランスウェイト２０，２２が、リム５０の平面図で示されている。
【００３４】
図７には、ホットメルトグルーガンを使用することによってバランスウェイトを製造するプロセスが示されている。ホットメルトグルーガン６０にはバランスウェイト材料スティック３０が供給される。バランスウェイト材料は、ノズル６１に近いグルーガンの前端において加熱され、ノズルから押し出され、リム５０上に高温のバランスウェイト材料ストランドを形成する。押出しと同時に、ガンは方向６３へ移動させられ、バランスウェイトを形成する。冷却後、リムに付着したバランスウェイト２０が形成される。通常は金属から形成されているリムの高い熱伝導率により、ストランドは急速に冷却され、この冷却は数秒以内に生じてもよい。
【００３５】
図８には、前の図面と類似のバランスウェイト製造方法が示されている。この場合、異なるホットメルトグルーガン６５が使用される。このホットメルトグルーガンは、好適にはバランスウェイト材料のストランドまたはバランスウェイト材料の粒子を送入する管によって供給される。
【００３６】
図９には、ホットエアーガンまたは高温空気を供給するあらゆる類似の装置を使用することによってバランスウェイトを製造する方法が示されている。この場合、適切なサイズまたは質量のバランスウェイト材料のピースまたはストランドがリム５０に配置される。その後、バランスウェイト材料はホットエアーガン６８によって加熱される。これに代えて、リムは、例えばホットエアーガンを用いることによって十分に加熱されてもよい。バランスウェイトのピースが高温のリムに配置されると、バランスウェイトのピースも加熱され、リムに付着し始める。バランシング材料をリムに配置する前にリムおよびバランスウェイト材料の両方が加熱されると、これはさらにうまくいく。リムを加熱する欠点は、リムの熱容量がより大きいことにより冷却時間が長くなるということである。
【００３７】
図１０には、バランスウェイト提供ヘッド８０が示されている。このバランスウェイト提供ヘッドには、好適には、バランスウェイト材料２８のストランドが供給される。このバランスウェイト材料のストランドは、案内ロール８５によって案内されてもよい。バランスウェイト材料のストランドは、さらに、少なくとも１つのロール８２によってリム５０の表面に形成および／またはプレスされてもよい。好適には、バランスウェイトをリムに付着させるべきところの近く、最も好適にはロール８２の近くに、加熱素子８４が設けられている。好適には、この加熱素子８４は、スペーサ８８によって保持された少なくとも１つのコイル８１を有する。このコイルは、好適には交流電源からの交流電流によって駆動されてもよい。この交流電流の周波数は、好適には、数キロヘルツから数百キロヘルツ、さらにはメガヘルツまでの範囲であり、バランスウェイト材料および／またはリムに渦電流を発生させ、これにより、バランスウェイト材料および／またはリムを加熱する。バランスウェイト材料は内部から加熱されてもよい。なぜならば、高密度質量材料は、最も高い渦電流を発生し、これにより、ホットメルトグルー成分が加熱される前に、高温になるからである。コイルの形状および交流電流の周波数は、バランスウェイト材料またはリムのいずれか一方のみが加熱されるようにまたはリムおよび／またはバランスウェイト材料の少なくとも選択的な加熱が達成されるように、選択されてもよい。所望の量のバランスウェイト材料が提供された後にストランドを切断するためのカッタ８６が設けられてもよい。
【符号の説明】
【００３８】
１０，１１  バランスウェイト
１８  ホットメルト接着剤
１９  質量材料
２０−２６  バランスウェイト
２８  バランスウェイト材料のストランド
３０  バランスウェイト材料スティック
５０  リムにおける取付け面
６０  ホットメルトグルーガン
６１  ノズル
６３  移動方向
６５  ホットメルトグルーガン
６６  管
６８  ホットエアーガン
８０  バランスウェイト提供ヘッド
８１  コイル
８２  圧力ロール
８４  加熱素子
８６  カッタ
８８  スペーサ
８５  案内ロール
【図１】
2017501347.tif 000003
【図２】
2017501347.tif 000004
【図３】
2017501347.tif 000005
【図４】
2017501347.tif 000006
【図５】
2017501347.tif 000007
【図６】
2017501347.tif 000008
【図７】
2017501347.tif 000009
【図８】
2017501347.tif 000010
【図９】
2017501347.tif 000011
【図１０】
2017501347.tif 000012
【国際調査報告】
2017501347.tif 000013
2017501347.tif 000014